(57)【要約】【課題】フレッシュコンクリートの単位水量を簡便且つ迅速に、精度よく求めることが可能なフレッシュコンクリートの単位水量測定方法を提供する。【解決手段】フレッシュコンクリートの質量と、フレッシュコンクリートを乾燥させた乾燥コンクリートの質量と、乾燥コンクリートから取り出した粗骨材の質量と、に基づいてフレッシュコンクリートの単位水量の推定値を算出する。【選択図】なし【特許請求の範囲】
【請求項１】
フレッシュコンクリートの質量と、前記フレッシュコンクリートを乾燥させた乾燥コンクリートの質量と、前記乾燥コンクリートから取り出した粗骨材の質量と、に基づいて前記フレッシュコンクリートの単位水量の推定値を算出する工程を含む、フレッシュコンクリートの単位水量測定方法。
【請求項２】
所定量のフレッシュコンクリートを採取して、その質量を測定する第１の工程と、
前記フレッシュコンクリートを乾燥させた乾燥コンクリートの質量を測定する第２の工程と、
前記乾燥コンクリートから粗骨材を取り出して、その質量を測定する第３の工程と、
前記第１の工程で測定された前記フレッシュコンクリートの質量、前記第２の工程で測定された前記乾燥コンクリートの質量及び前記第３の工程で測定された前記粗骨材の質量に基づいて、前記フレッシュコンクリートの単位水量の推定値を算出する第４の工程とを含む、フレッシュコンクリートの単位水量測定方法。
【請求項３】
前記粗骨材は、前記乾燥コンクリートを篩により篩って前記乾燥コンクリートに含まれる乾燥モルタルを除去することで取り出される、請求項１又は２に記載のフレッシュコンクリートの単位水量測定方法。
【請求項４】
前記フレッシュコンクリートの単位水量の推定値Ｗ［ｋｇ］は、パラメータＣ１，Ｃ２，Ｇｄ，Ｑｇ，Ｑｓ，Ｗｕ，Ｃｕ，Ｓｕ，Ａｄ，Ｐ，γ，Ｍ１，Ｍ２，Ｘ１，Ｘ２，Ｘ３をそれぞれ
Ｃ１：乾燥前のコンクリート（フレッシュコンクリート）試料の質量［ｇ］
Ｃ２：乾燥後のコンクリート試料の質量［ｇ］
Ｇｄ：乾燥コンクリートから取り出した粗骨材の質量［ｇ］
Ｑｇ：粗骨材の吸水率［％］
Ｑｓ：細骨材の吸水率［％］
Ｗｕ：配合上の単位水量［ｋｇ／ｍ３］
Ｃｕ：配合上の単位セメント量［ｋｇ／ｍ３］
Ｓｕ：配合上の単位細骨材量［ｋｇ／ｍ３］
Ａｄ：配合上の混和剤の単位量［ｋｇ／ｍ３］
Ｐ：混和剤の固形分含有率［％］
γ：セメント質量に対する結合水量の比率［％］
と定義したときに、式（１）〜式（５）からそれぞれ求められる乾燥前のモルタル試料の質量Ｍ１［ｇ］、乾燥後のモルタル試料の質量Ｍ２［ｇ］、細骨材の吸水分の補正量Ｘ１［ｇ］、固形分の補正量Ｘ２［ｇ］及びセメントの結合水の補正量Ｘ３［ｇ］を式（６）に代入することにより算出される、請求項１〜３のいずれか一項に記載のフレッシュコンクリートの単位水量測定方法。
【数１】
2013195394.tif 000015
【数２】
2013195394.tif 000016
【数３】
2013195394.tif 000017
【数４】
2013195394.tif 000018
【数５】
2013195394.tif 000019
【数６】
2013195394.tif 000020
【請求項５】
高周波加熱乾燥装置を用いて前記フレッシュコンクリートを乾燥する、請求項１〜４のいずれか一項に記載のフレッシュコンクリートの単位水量測定方法。
【発明の詳細な説明】
【技術分野】
【０００１】
本発明は、フレッシュコンクリートの単位水量測定方法に関する。
【背景技術】
【０００２】
コンクリート構造物に使用するコンクリートの強度は、打設して４週間後に判定されるので、強度の判定時にはコンクリート構造物が完成した状態である。そのため、万が一、コンクリートの強度が十分でないと判定された場合には、完成されたコンクリート構造物を解体し、再施工を行わなければならなくなり、施工期間の長期化や施工費用の増大に繋がってしまう。そのため、コンクリートの強度を、その打設前に予め正しく把握する必要がある。
【０００３】
コンクリートの強度を支配する要因として、使用材料、配合、運搬、打込み、養生、試験誤差などが挙げられる。この中でも特に配合に関して、結合材料に対する水量の比が大きくなるほどコンクリートの強度が低下することが知られている。そのため、通常天然の骨材を使用する生コンプラントにおいては、代表試料の骨材に付着する水の量を予め測定して、その値を設定値に反映して計画水量となるように調整をしている。
【０００４】
しかしながら、フレッシュコンクリートの単位水量（フレッシュコンクリート１ｍ３あたりに含まれる水の量［ｋｇ］）は、水分の蒸発や流入により時間の経過に伴って変動するため、いったん計画水量となるように調整をしても、コンクリートの強度が変動したり、フレッシュコンクリートの流動性状が変化したりするのが一般的である。従って、コンクリート構造物の品質を確保するためには、生コンプラント等においてフレッシュコンクリートの単位水量をできるだけ細やかに把握し、把握した単位水量に基づいて計画水量をその後に製造される製造ロットに迅速に反映させることが求められている。
【０００５】
そこで、従来、フレッシュコンクリートの単位水量を迅速且つ簡便に測定するための種々の方法が提案されており、単位容積質量法（エアーメーター法を含む）、高周波加熱乾燥法（電子レンジ法）、静電容量法、減圧乾燥法、塩水濃度差比重計法、ＲＩ法などが知られている（例えば、特許文献１〜６参照）。この中でも、汎用性と原理の明確さから、単位容積質量法と高周波加熱乾燥法を採用する事例が比較的多い。
【先行技術文献】
【特許文献】
【０００６】
【特許文献１】特開２００２−３５５８１０号公報
【特許文献２】特開２００５−１８１２８７号公報
【特許文献３】特開２００４−０７７４５４号公報
【特許文献４】特開平０８−３３８８３８号公報
【特許文献５】特開２００１−１１６７４８号公報
【特許文献６】特開平０７−０５２１４３号公報
【発明の概要】
【発明が解決しようとする課題】
【０００７】
単位容積質量法は、計画調合のコンクリートの単位容積質量と実測値の差から単位水量を推定する方法である。単位容積質量法は、迅速にフレッシュコンクリートの単位水量を測定できるというメリットを有するが、材料の密度や採取試料の材料構成がばらつくことに伴い、推定される単位水量が著しく大きく異なりうるというデメリットも有する。
【０００８】
高周波加熱乾燥法は、高周波加熱装置（電子レンジ）を用いて試料を加熱・乾燥させて、乾燥前後の試料の質量に基づいて、単位水量を推定する方法である。高周波加熱乾燥法は、試料から単に水を蒸発させるだけであり、材料のばらつき等による変動が比較的小さいので、測定精度の面で優れている。しかしながら、高周波加熱乾燥法では、測定試料を得るための試験器具を準備するために時間を要する。また、高周波加熱乾燥法では、ウエットスクリーニングによってフレッシュコンクリートからモルタルを篩い分けする過程で、材料の均質性や作業者による個人差などが生じ得る。
【０００９】
本発明は、フレッシュコンクリートの単位水量を簡便且つ迅速に、精度よく求めることが可能なフレッシュコンクリートの単位水量測定方法を提供することを目的とする。
【課題を解決するための手段】
【００１０】
本発明に係るフレッシュコンクリートの単位水量測定方法は、フレッシュコンクリートの質量と、フレッシュコンクリートを乾燥させた乾燥コンクリートの質量と、乾燥コンクリートから取り出した粗骨材の質量と、に基づいてフレッシュコンクリートの単位水量の推定値を算出する工程を含む。
【００１１】
本発明に係るフレッシュコンクリートの単位水量測定方法は、所定量のフレッシュコンクリートを採取して、その質量を測定する第１の工程と、フレッシュコンクリートを乾燥させた乾燥コンクリートの質量を測定する第２の工程と、乾燥コンクリートから粗骨材を取り出して、その質量を測定する第３の工程と、第１の工程で測定されたフレッシュコンクリートの質量、第２の工程で測定された乾燥コンクリートの質量及び第３の工程で測定された粗骨材の質量に基づいて、フレッシュコンクリートの単位水量の推定値を算出する第４の工程とを含む。
【００１２】
本発明に係るフレッシュコンクリートの単位水量測定方法では、フレッシュコンクリートの質量と、乾燥コンクリートの質量と、乾燥コンクリートから取り出した粗骨材の質量とに基づいてフレッシュコンクリートの単位水量の推定値を算出している。そのため、従来の高周波加熱乾燥法のような、ウエットスクリーニングによってフレッシュコンクリートからモルタルを篩い分けする作業が不要であるので、ウエットスクリーニングの準備や作業が不要となる。それにもかかわらず、従来の高周波加熱乾燥法と同様に、試料を乾燥させることで単位水量を推定しているので、材料のばらつき等による変動が比較的小さくなり、高精度に単位水量を推定できる。従って、フレッシュコンクリートの単位水量を簡便且つ迅速に、精度よく求めることが可能となる。その結果、生コンプラントにおいて、工程管理のために製造ロットごとに簡便且つ迅速に、精度よくフレッシュコンクリートの単位水量を測定したいという要請に応えることができる。
【００１３】
粗骨材は、乾燥コンクリートを篩により篩って乾燥コンクリートに含まれる乾燥モルタルを除去することで取り出してもよい。
【００１４】
フレッシュコンクリートの単位水量の推定値Ｗ［ｋｇ］は、パラメータＣ１，Ｃ２，Ｇｄ，Ｑｇ，Ｑｓ，Ｗｕ，Ｃｕ，Ｓｕ，Ａｄ，Ｐ，γ，Ｍ１，Ｍ２，Ｘ１，Ｘ２，Ｘ３をそれぞれ
Ｃ１：乾燥前のコンクリート（フレッシュコンクリート）試料の質量［ｇ］
Ｃ２：乾燥後のコンクリート試料の質量［ｇ］
Ｇｄ：乾燥コンクリートから取り出した粗骨材の質量［ｇ］
Ｑｇ：粗骨材の吸水率［％］
Ｑｓ：細骨材の吸水率［％］
Ｗｕ：配合上の単位水量［ｋｇ／ｍ３］
Ｃｕ：配合上の単位セメント量［ｋｇ／ｍ３］
Ｓｕ：配合上の単位細骨材量［ｋｇ／ｍ３］
Ａｄ：配合上の混和剤の単位量［ｋｇ／ｍ３］
Ｐ：混和剤の固形分含有率［％］
γ：セメント質量に対する結合水量の比率［％］
と定義したときに、式（１）〜式（５）からそれぞれ求められる乾燥前のモルタル試料の質量Ｍ１［ｇ］、乾燥後のモルタル試料の質量Ｍ２［ｇ］、細骨材の吸水分の補正量Ｘ１［ｇ］、固形分の補正量Ｘ２［ｇ］及びセメントの結合水の補正量Ｘ３［ｇ］を式（６）に代入することにより算出されてもよい。
【数１】
2013195394.tif 000002
【数２】
2013195394.tif 000003
【数３】
2013195394.tif 000004
【数４】
2013195394.tif 000005
【数５】
2013195394.tif 000006
【数６】
2013195394.tif 000007
【００１５】
高周波加熱乾燥装置を用いて前記フレッシュコンクリートを乾燥してもよい。
【発明の効果】
【００１６】
本発明によれば、フレッシュコンクリートの単位水量を簡便且つ迅速に、精度よく求めることが可能なフレッシュコンクリートの単位水量測定方法を提供できる。
【図面の簡単な説明】
【００１７】
【図１】図１は、実施例１〜２７及び比較例１〜９の各実施条件及びそれらの評価結果を示す表である。
【図２】図２（ａ）は、水セメント比（Ｗ／Ｃ）が６０％のときの実施例及び比較例におけるフレッシュコンクリートの単位水量の標準偏差を示す図であり、図２（ｂ）は、水セメント比（Ｗ／Ｃ）が５０％のときの実施例及び比較例におけるフレッシュコンクリートの単位水量の標準偏差を示す図であり、図２（ｃ）は、水セメント比（Ｗ／Ｃ）が２７％のときの実施例及び比較例におけるフレッシュコンクリートの単位水量の標準偏差を示す図である。
【発明を実施するための形態】
【００１８】
本実施形態に係るフレッシュコンクリートの単位水量測定方法について以下に説明する。まず、示方配合に定められた内容に従って、水、セメント、細骨材、粗骨材及び混和剤を混練し、フレッシュコンクリートを製造する。続いて、製造されたフレッシュコンクリートを試料として所定量採取し、その質量を測定する。
【００１９】
次に、計量したフレッシュコンクリートを、例えば高周波加熱装置（電子レンジ）などの加熱手段を用いて所定時間加熱して乾燥させ、この乾燥されたコンクリート（乾燥コンクリート）の質量を測定する。続いて、乾燥コンクリートを篩の中に入れ上下左右に篩って、乾燥コンクリートから乾燥モルタルと粗骨材とに分離する。続いて、篩によって篩い分けられた粗骨材の質量を測定する。
【００２０】
次に、測定したフレッシュコンクリートの質量と、乾燥コンクリートの質量と、粗骨材の質量とに基づいて、フレッシュコンクリートの単位水量の推定値Ｗ［ｋｇ］を式（６）から算出する。
【数７】
2013195394.tif 000008
【００２１】
ここで、式（６）において、パラメータＷｕ，Ｃｕ，Ｓｕはそれぞれ
Ｗｕ：配合上の単位水量［ｋｇ／ｍ３］
Ｃｕ：配合上の単位セメント量［ｋｇ／ｍ３］
Ｓｕ：配合上の単位細骨材量［ｋｇ／ｍ３］
を表す。配合上の単位水量Ｗｕ、配合上の単位セメント量Ｃｕ及び配合上の単位細骨材量Ｓｕは、示方配合に定められたそれぞれの単位量を示す値である。
【００２２】
また、式（６）において、パラメータＭ１，Ｍ２，Ｘ１，Ｘ２，Ｘ３はそれぞれ
Ｍ１：モルタル試料の質量［ｇ］
Ｍ２：乾燥後のモルタル試料の質量［ｇ］
Ｘ１：細骨材の吸水分の補正量［ｇ］
Ｘ２：固形分の補正量［ｇ］
Ｘ３：セメントの結合水の補正量［ｇ］
を表し、式（１）〜式（５）からそれぞれ求められる。
【数８】
2013195394.tif 000009
【数９】
2013195394.tif 000010
【数１０】
2013195394.tif 000011
【数１１】
2013195394.tif 000012
【数１２】
2013195394.tif 000013
【００２３】
ここで、式（１）〜（５）において、パラメータＣ１，Ｃ２，Ｇｄ，Ｑｇ，Ｑｓ，Ａｄ，Ｐ，γはそれぞれ
Ｃ１：乾燥前のコンクリート（フレッシュコンクリート）試料の質量［ｇ］
Ｃ２：乾燥後のコンクリート試料の質量［ｇ］
Ｇｄ：乾燥コンクリートから取り出した粗骨材の質量［ｇ］
Ｑｇ：粗骨材の吸水率［％］
Ｑｓ：細骨材の吸水率［％］
Ａｄ：配合上の混和剤の単位量［ｋｇ／ｍ３］
Ｐ：混和剤の固形分含有率［％］
γ：セメント質量に対する結合水量の比率［％］
を表す。乾燥前のコンクリート試料の質量Ｃ１、乾燥後のコンクリート試料の質量Ｃ２及び乾燥コンクリートから取り出した粗骨材の質量Ｇｄは、上記手順において測定された値である。
【００２４】
粗骨材の吸水率Ｑｇは、ＪＩＳ  Ａ  １１１０「粗骨材の密度及び吸水率試験方法」に基づいて求められる値である。細骨材の吸水率Ｑｓは、ＪＩＳ  Ａ  １１０９「細骨材の密度及び吸水率試験方法」に基づいて求められる値である。
【００２５】
配合上の混和剤の単位量Ａｄは、示方配合に定められた混和剤の単位量を示す値である。混和剤の固形分含有率Ｐは、ＡＥ減水剤や高性能ＡＥ減水剤等の化学混和剤中に固体として存在する固形分の質量と、混和剤の質量との割合を示す値である。セメント質量に対する結合水量の比率γは、フレッシュコンクリートの加熱乾燥時に起こるセメントと水との水和反応によりセメントに化学結合した水の質量と、セメントの質量との割合を示す値である。
【００２６】
式（１）〜（６）について、より詳しく説明する。式（１）は、フレッシュコンクリート試料の質量Ｃ１が、乾燥前のモルタル試料の質量Ｍ１、乾燥コンクリートから取り出した粗骨材の質量Ｇｄ及び当該粗骨材の吸水量Ｇｄ・Ｑｇ／１００の合計と等しいことから導かれる。式（２）は、乾燥後のコンクリート試料の質量Ｃ２が、乾燥後のモルタル試料の質量Ｍ２及び乾燥コンクリートから取り出した粗骨材の質量Ｇｄの合計と等しいことから導かれる。
【００２７】
式（３）は、乾燥前のモルタル試料中の細骨材に含まれる水分について補正するための式である。コンクリートの配合設計上では、細骨材が表乾状態（細骨材に水が飽和された状態で且つ細骨材の表面に水が付着していない状態）であることを想定している。しかしながら、フレッシュコンクリートの加熱乾燥後には細骨材の飽和水も蒸発する。そのため、その蒸発分を補正する必要がある。
【００２８】
式（４）は、混和剤に含まれる固形分を補正するための式である。コンクリートの配合設計上では、混和剤は水の一部として計画されるため、混和剤が全て液体であると見なされる。しかしながら、実際には混和剤に固形分が含まれており、フレッシュコンクリートの加熱乾燥後には当該固形分が残存する。そのため、混和剤に含まれる固形分の量を補正する必要がある。
【００２９】
式（５）は、セメントに結合する水分を補正するための式である。フレッシュコンクリートの加熱乾燥時にセメントと水とが水和反応を起こして、水の一部がセメントに化学結合する。つまり、セメントに化学結合した一部の水は、フレッシュコンクリートの加熱乾燥時に蒸発（散逸）しない。そのため、当該一部の水の量を補正する必要がある。
【００３０】
式（６）は、フレッシュコンクリートの単位水量の推定値Ｗを求めるための式である。乾燥前後でのモルタル水量（Ｍ１−Ｍ２）に各補正量Ｘ１，Ｘ２，Ｘ３を加算又は減算した値に、（Ｗｕ＋Ｃｕ＋Ｓｕ）／Ｍ１を乗算することにより、モルタルにおける水量からフレッシュコンクリートにおける水量に換算している。
【００３１】
以上のような本実施形態においては、フレッシュコンクリートの質量Ｃ１と、乾燥コンクリートの質量Ｃ２と、乾燥コンクリートから取り出した粗骨材の質量Ｇｄと、に基づいてフレッシュコンクリートの単位水量の推定値Ｗを算出している。そのため、従来の高周波加熱乾燥法のような、ウエットスクリーニングによってフレッシュコンクリートからモルタルを篩い分けする作業が不要であるので、ウエットスクリーニングの準備や作業が不要となる。にもかかわらず、従来の高周波加熱乾燥法と同様に、試料を乾燥させることで単位水量を推定しているので、材料のばらつき等による変動が比較的小さくなり、高精度に単位水量を推定できる。従って、フレッシュコンクリートの単位水量を簡便且つ迅速に、精度よく求めることが可能となる。その結果、生コンプラントにおいて、工程管理のために製造ロットごとに簡便且つ迅速に、精度よくフレッシュコンクリートの単位水量を測定したいという要請に応えることができる。
【実施例】
【００３２】
以下、実施例１〜２７及び比較例１〜９並びに図１及び図２に基づいて本発明をより具体的に説明するが、本発明は以下の実施例に限定されるものではない。
【００３３】
［１］使用材料
フレッシュコンクリートを製造するために、以下の材料を用意した。
（１）セメント
普通ポルトランドセメント（宇部興産株式会社製、密度３．１６ｇ／ｃｍ３）
（２）骨材
（２．１）細骨材
山砂（表乾密度：２．６２ｇ／ｃｍ３、吸水率：０．４０〜０．９０％）
（２．２）粗骨材
石灰石骨材（表乾密度：２．６９ｇ／ｃｍ３、吸水率：１．５０〜２．００％）
（３）化学混和剤
高性能ＡＥ減水剤（ポゾリスＳＰ８Ｓ：ＢＡＳＦポゾリス社製）及びＡＥ減水剤（ポゾリス１５Ｓ：ＢＡＳＦポゾリス社製）
（４）練混ぜ水
上水道水
【００３４】
［２］フレッシュコンクリートの調整
用意した上記のセメント、細骨材及び粗骨材を水平二軸形強制練りミキサ内に投入して１０秒間攪拌混合した後、用意した上記の混和剤と上水道水を混合した練混ぜ水を当該ミキサ内にさらに投入して９０秒間攪拌することによって、フレッシュコンクリートを製造した。フレッシュコンクリートの配合は、以下に示す一般土木用配合（水セメント比：６０．０％）、一般建築用配合（水セメント比：５０．０％）及び高強度高流動用配合（水セメント比：２７．０％）の３種類とし、スランプ及び空気量が以下に示す範囲となるようにそれぞれの種類のフレッシュコンクリートを調整した。
【００３５】
スランプの測定は、ＪＩＳ  Ａ  １１０１−２００５「コンクリートのスランプ試験方法」に準じて行った。空気量の測定は、ＪＩＳ  Ａ  １１２８−２００５「フレッシュコンクリートの空気量の圧力による試験方法（空気室圧力方法）」に準じて行った。
【００３６】
（１）一般土木用配合
水セメント比（Ｗ／Ｃ）：６０．０％
セメント：２５７ｋｇ／ｍ３
水：１５４ｋｇ／ｍ３
細骨材：８４６ｋｇ／ｍ３
粗骨材：１０６８ｋｇ／ｍ３
混和剤：１．８０ｋｇ／ｍ３
スランプ：１０±２．５ｃｍ
空気量：４．５±１．５％
細骨材率：４４．９％
【００３７】
（２）一般建築用配合
水セメント比（Ｗ／Ｃ）：５０．０％
セメント：３４０ｋｇ／ｍ３
水：１７０ｋｇ／ｍ３
細骨材：８３８ｋｇ／ｍ３
粗骨材：９６１ｋｇ／ｍ３
混和剤：２．２１ｋｇ／ｍ３
スランプ：１８±２．５ｃｍ
空気量：４．５±１．５％
細骨材率：４７．３％
【００３８】
（３）高強度高流動用配合
水セメント比（Ｗ／Ｃ）：２７．０％
セメント：６３０ｋｇ／ｍ３
水：１７０ｋｇ／ｍ３
細骨材：７４１ｋｇ／ｍ３
粗骨材：８５５ｋｇ／ｍ３
混和剤：７．５６ｋｇ／ｍ３
スランプ：６０±１０ｃｍ
空気量：３．０±１．５％
細骨材率：４７．１％
【００３９】
［３］フレッシュコンクリートの単位水量の算出
（実施例１）
一般土木用配合のフレッシュコンクリートの試料量として、４００ｇの条件で、０．１ｇまで質量を測定した。続いて、当該試料を、電子レンジ（高周波出力１６００Ｗ）で乾燥時間２分の条件で乾燥した。続いて、乾燥したコンクリート試料の質量を測定した。
【００４０】
続いて、ＪＩＳ  Ｚ  ８８０１−１に規定される公称目開き４．７５ｍｍの篩であって、蓋及び受け皿がしっかりと締まる篩を用意した。続いて、乾燥したコンクリート試料を篩の中に入れ、篩を通過する試料の量が１０秒間の分離作業の間で全試料の０．１％以下となるまで篩を上下左右に動かし、粗骨材とモルタルとに分離した。続いて、粗骨材の粒子の表面にモルタルの付着が無いことを確認したうえで、粗骨材の質量を測定した。
【００４１】
続いて、測定したフレッシュコンクリート試料の質量、乾燥したコンクリート試料の質量及び粗骨材の質量に基づいて、式（１）〜式（６）から、フレッシュコンクリートの単位水量の推定値Ｗを算出した。以上の操作を５回繰り返し、５つの推定値Ｗから標準偏差を求めたところ、１．７ｋｇ／ｍ３であった。また、作業１回あたりのトータル時間（試料の乾燥、各質量の測定及び単位水量の算出の合計時間）は、約３分であった。
【００４２】
（実施例２）
フレッシュコンクリート試料の乾燥時間を３分に設定した以外は、実施例１と同様とした。標準偏差は２．２ｋｇ／ｍ３であった。また、作業１回あたりのトータル時間は、約４分であった。
【００４３】
（実施例３）
フレッシュコンクリート試料の乾燥時間を４分に設定した以外は、実施例１と同様とした。標準偏差は１ｋｇ／ｍ３であった。また、作業１回あたりのトータル時間は、約５分であった。
【００４４】
（実施例４）
フレッシュコンクリートの試料量として、３００ｇの条件で、０．１ｇまで質量を測定した以外は、実施例１と同様とした。標準偏差は１．８ｋｇ／ｍ３であった。また、作業１回あたりのトータル時間は、約３．５分であった。
【００４５】
（実施例５）
フレッシュコンクリートの試料量として、３００ｇの条件で、０．１ｇまで質量を測定すると共に、フレッシュコンクリート試料の乾燥時間を３分に設定した以外は、実施例１と同様とした。標準偏差は１．７ｋｇ／ｍ３であった。また、作業１回あたりのトータル時間は、約４分であった。
【００４６】
（実施例６）
フレッシュコンクリートの試料量として、３００ｇの条件で、０．１ｇまで質量を測定すると共に、フレッシュコンクリート試料の乾燥時間を４分に設定した以外は、実施例１と同様とした。標準偏差は１．３ｋｇ／ｍ３であった。また、作業１回あたりのトータル時間は、約５分であった。
【００４７】
（実施例７）
フレッシュコンクリートの試料量として、２００ｇの条件で、０．１ｇまで質量を測定した以外は、実施例１と同様とした。標準偏差は２．３ｋｇ／ｍ３であった。また、作業１回あたりのトータル時間は、約３．５分であった。
【００４８】
（実施例８）
フレッシュコンクリートの試料量として、２００ｇの条件で、０．１ｇまで質量を測定すると共に、フレッシュコンクリート試料の乾燥時間を３分に設定した以外は、実施例１と同様とした。標準偏差は２．７ｋｇ／ｍ３であった。また、作業１回あたりのトータル時間は、約４分であった。
【００４９】
（実施例９）
フレッシュコンクリートの試料量として、２００ｇの条件で、０．１ｇまで質量を測定すると共に、フレッシュコンクリート試料の乾燥時間を４分に設定した以外は、実施例１と同様とした。標準偏差は１．９ｋｇ／ｍ３であった。また、作業１回あたりのトータル時間は、約５分であった。
【００５０】
（実施例１０）
一般建築用配合のフレッシュコンクリートを用いた以外は、実施例１と同様とした。標準偏差は１．１ｋｇ／ｍ３であった。また、作業１回あたりのトータル時間は、約３．５分であった。
【００５１】
（実施例１１）
一般建築用配合のフレッシュコンクリートを用いて、フレッシュコンクリート試料の乾燥時間を３分に設定した以外は、実施例１と同様とした。標準偏差は０．８ｋｇ／ｍ３であった。また、作業１回あたりのトータル時間は、約４分であった。
【００５２】
（実施例１２）
一般建築用配合のフレッシュコンクリートを用いて、フレッシュコンクリート試料の乾燥時間を４分に設定した以外は、実施例１と同様とした。標準偏差は１．３ｋｇ／ｍ３であった。また、作業１回あたりのトータル時間は、約５分であった。
【００５３】
（実施例１３）
一般建築用配合のフレッシュコンクリートを用いて、フレッシュコンクリートの試料量として、３００ｇの条件で、０．１ｇまで質量を測定した以外は、実施例１と同様とした。標準偏差は２．６ｋｇ／ｍ３であった。また、作業１回あたりのトータル時間は、約３．５分であった。
【００５４】
（実施例１４）
一般建築用配合のフレッシュコンクリートを用いて、フレッシュコンクリートの試料量として、３００ｇの条件で、０．１ｇまで質量を測定すると共に、フレッシュコンクリート試料の乾燥時間を３分に設定した以外は、実施例１と同様とした。標準偏差は１．９ｋｇ／ｍ３であった。また、作業１回あたりのトータル時間は、約４分であった。
【００５５】
（実施例１５）
一般建築用配合のフレッシュコンクリートを用いて、フレッシュコンクリートの試料量として、３００ｇの条件で、０．１ｇまで質量を測定すると共に、フレッシュコンクリート試料の乾燥時間を４分に設定した以外は、実施例１と同様とした。標準偏差は１．５ｋｇ／ｍ３であった。また、作業１回あたりのトータル時間は、約５分であった。
【００５６】
（実施例１６）
一般建築用配合のフレッシュコンクリートを用いて、フレッシュコンクリートの試料量として、２００ｇの条件で、０．１ｇまで質量を測定した以外は、実施例１と同様とした。標準偏差は２．６ｋｇ／ｍ３であった。また、作業１回あたりのトータル時間は、約３．５分であった。
【００５７】
（実施例１７）
一般建築用配合のフレッシュコンクリートを用いて、フレッシュコンクリートの試料量として、２００ｇの条件で、０．１ｇまで質量を測定すると共に、フレッシュコンクリート試料の乾燥時間を３分に設定した以外は、実施例１と同様とした。標準偏差は２．１ｋｇ／ｍ３であった。また、作業１回あたりのトータル時間は、約４分であった。
【００５８】
（実施例１８）
一般建築用配合のフレッシュコンクリートを用いて、フレッシュコンクリートの試料量として、２００ｇの条件で、０．１ｇまで質量を測定すると共に、フレッシュコンクリート試料の乾燥時間を４分に設定した以外は、実施例１と同様とした。標準偏差は２．３ｋｇ／ｍ３であった。また、作業１回あたりのトータル時間は、約５分であった。
【００５９】
（実施例１９）
高強度高流動用配合のフレッシュコンクリートを用いた以外は、実施例１と同様とした。標準偏差は１．８ｋｇ／ｍ３であった。また、作業１回あたりのトータル時間は、約３．５分であった。
【００６０】
（実施例２０）
高強度高流動用配合のフレッシュコンクリートを用いて、フレッシュコンクリート試料の乾燥時間を３分に設定した以外は、実施例１と同様とした。標準偏差は１ｋｇ／ｍ３であった。また、作業１回あたりのトータル時間は、約４分であった。
【００６１】
（実施例２１）
高強度高流動用配合のフレッシュコンクリートを用いて、フレッシュコンクリート試料の乾燥時間を４分に設定した以外は、実施例１と同様とした。標準偏差は１．８ｋｇ／ｍ３であった。また、作業１回あたりのトータル時間は、約６分であった。
【００６２】
（実施例２２）
高強度高流動用配合のフレッシュコンクリートを用いて、フレッシュコンクリートの試料量として、３００ｇの条件で、０．１ｇまで質量を測定した以外は、実施例１と同様とした。標準偏差は２．３ｋｇ／ｍ３であった。また、作業１回あたりのトータル時間は、約３．５分であった。
【００６３】
（実施例２３）
高強度高流動用配合のフレッシュコンクリートを用いて、フレッシュコンクリートの試料量として、３００ｇの条件で、０．１ｇまで質量を測定すると共に、フレッシュコンクリート試料の乾燥時間を３分に設定した以外は、実施例１と同様とした。標準偏差は１．９ｋｇ／ｍ３であった。また、作業１回あたりのトータル時間は、約４分であった。
【００６４】
（実施例２４）
高強度高流動用配合のフレッシュコンクリートを用いて、フレッシュコンクリートの試料量として、３００ｇの条件で、０．１ｇまで質量を測定すると共に、フレッシュコンクリート試料の乾燥時間を４分に設定した以外は、実施例１と同様とした。標準偏差は０．８ｋｇ／ｍ３であった。また、作業１回あたりのトータル時間は、約５．５分であった。
【００６５】
（実施例２５）
高強度高流動用配合のフレッシュコンクリートを用いて、フレッシュコンクリートの試料量として、２００ｇの条件で、０．１ｇまで質量を測定した以外は、実施例１と同様とした。標準偏差は２．８ｋｇ／ｍ３であった。また、作業１回あたりのトータル時間は、約３．５分であった。
【００６６】
（実施例２６）
高強度高流動用配合のフレッシュコンクリートを用いて、フレッシュコンクリートの試料量として、２００ｇの条件で、０．１ｇまで質量を測定すると共に、フレッシュコンクリート試料の乾燥時間を３分に設定した以外は、実施例１と同様とした。標準偏差は２．５ｋｇ／ｍ３であった。また、作業１回あたりのトータル時間は、約４分であった。
【００６７】
（実施例２７）
高強度高流動用配合のフレッシュコンクリートを用いて、フレッシュコンクリートの試料量として、２００ｇの条件で、０．１ｇまで質量を測定すると共に、フレッシュコンクリート試料の乾燥時間を４分に設定した以外は、実施例１と同様とした。標準偏差は１．６ｋｇ／ｍ３であった。また、作業１回あたりのトータル時間は、約５．５分であった。
【００６８】
（比較例１）
一般土木用配合のフレッシュコンクリートを用いて、全国生コンクリート工業組合連合会規格ＺＫＴ−２１０「フレッシュコンクリートの単位水量の迅速推定試験方法（高周波加熱法）」の規定に準じて、フレッシュコンクリートの単位水量を算出した。具体的には、まず、ＪＩＳ  Ｚ  ８８０１−１に規定される公称目開き４．７５ｍｍの篩を用意し、篩の汚し、水洗及び乾燥を行った。篩のこの準備作業時間は約２分であった。
【００６９】
続いて、篩にフレッシュコンクリート試料を投入して、振動機によって篩に振動を加えながら、練混ぜ用さじでコンクリートをかき混ぜ、モルタル試料を採取した。続いて、採取したモルタル試料が均一となるように、練混ぜ用さじで攪拌後、試料量が４００±１０ｇとなるように、０．１ｇまで質量Ｍａを測定した。続いて、当該試料の質量減少量がほぼ０．１ｇとなるように、当該試料を、電子レンジ（高周波出力１６００Ｗ）で乾燥時間４分の条件で乾燥した。続いて、乾燥したモルタル試料の質量Ｍｂを測定した。
【００７０】
続いて、測定した各質量Ｍａ，Ｍｂに基づいて、式（３）、式（４）及び式（７）から、フレッシュコンクリートの単位水量の推定値Ｗ’を算出した。以上の操作を５回繰り返し、５つの推定値Ｗ’から標準偏差を求めたところ、２．１ｋｇ／ｍ３であった。また、作業１回あたりの試料の乾燥、各質量の測定及び単位水量の算出の合計時間は約７分であり、篩の準備作業時間を加えた作業１回あたりのトータル時間は約９分であった。
【数１３】
2013195394.tif 000014
【００７１】
（比較例２）
比較例１とは異なる日に作業を行った以外は、比較例１と同様とした。標準偏差は２．２ｋｇ／ｍ３であった。また、作業時間は比較例１と同じであった。
【００７２】
（比較例３）
比較例１，２とは異なる日に作業を行った以外は、比較例１と同様とした。標準偏差は２．８ｋｇ／ｍ３であった。また、作業時間は比較例１と同じであった。
【００７３】
（比較例４）
一般建築用配合のフレッシュコンクリートを用いた以外は、比較例１と同様とした。標準偏差は１．８ｋｇ／ｍ３であった。また、作業時間は比較例１と同じであった。
【００７４】
（比較例５）
一般建築用配合のフレッシュコンクリートを用いて、比較例１とは異なる日に作業を行った以外は、比較例１と同様とした。標準偏差は２．７ｋｇ／ｍ３であった。また、作業時間は比較例１と同じであった。
【００７５】
（比較例６）
一般建築用配合のフレッシュコンクリートを用いて、比較例１，２とは異なる日に作業を行った以外は、比較例１と同様とした。標準偏差は２．９ｋｇ／ｍ３であった。また、作業時間は比較例１と同じであった。
【００７６】
（比較例７）
高強度高流動用配合のフレッシュコンクリートを用いた以外は、比較例１と同様とした。標準偏差は１．８ｋｇ／ｍ３であった。また、作業時間は比較例１と同じであった。
【００７７】
（比較例８）
高強度高流動用配合のフレッシュコンクリートを用いて、比較例１とは異なる日に作業を行った以外は、比較例１と同様とした。標準偏差は２．０ｋｇ／ｍ３であった。また、作業時間は比較例１と同じであった。
【００７８】
（比較例９）
高強度高流動用配合のフレッシュコンクリートを用いて、比較例１，２とは異なる日に作業を行った以外は、比較例１と同様とした。標準偏差は２．８ｋｇ／ｍ３であった。また、作業時間は比較例１と同じであった。
【００７９】
［４］評価結果
比較例１〜９では、作業１回あたりの試料の乾燥、各質量の測定及び単位水量の算出の合計時間は約７分であり、加えて篩の準備作業時間が約２分であったので、作業１回あたりのトータル時間は約９分であった。これに対し、実施例１〜２７では、篩の準備作業時間が不要であり、しかも、作業１回あたりの試料の乾燥、各質量の測定及び単位水量の算出の合計時間は約５分以内であったので、作業１回あたりのトータル時間は約５分以内であった。従って、実施例においては、比較例と比較して、フレッシュコンクリートの単位水量を簡便且つ迅速に求められることが確認された。
【００８０】
また、図１に示されるように、実施例では、比較例と比較して、同一試料量および同一乾燥時間における測定値の標準偏差が同等以下であった。従って、実施例においては、比較例と同等以上の精度でフレッシュコンクリートの単位水量を求められることが確認された。これは以下の理由によると考えられる。すなわち、比較例では、コンクリート試料からふるいと振動機によりウェットスクリーニングモルタル試料を取り出す際に材料密度の差に起因する材料分離が生じるため、乾燥前の試料の均質性が失われる可能性が高い。これに対し、実施例では、乾燥して硬化したコンクリートから粗骨材を取り出すため、比較例に比べて均質な試料が得られ易い。
【図１】
2013195394.tif 000021
【図２】
2013195394.tif 000022